(57)【要約】  （ａ）それぞれが２つ以上の重合性（メタ）アクリラート基を有する重合性シリコーン化合物の混合物であって、前記混合物が２５℃で１〜１００Pasの動的粘度を有する混合物と、  （ｂ）充填剤と、  （ｃ）光開始剤系とを含み、  ここで、重合性シリコーン化合物の混合物は、重合性シリコーン化合物の混合物の総重量に基づいて、    （ａ）１０〜９０重量％ ４０００超〜最大１０．０００の範囲の分子量を有する高分子量重合性シリコーン化合物と、    （ｂ）９０〜１０重量％ ３００〜４０００の範囲の分子量を有する重合性シリコーン化合物とを含む、光硬化性歯科印象材料。【特許請求の範囲】
【請求項１】
（ａ）それぞれが２つ以上の重合性（メタ）アクリラート基を有する重合性シリコーン化合物の混合物であって、前記混合物が２５℃で１〜１００Pasの動的粘度を有する混合物と、
（ｂ）充填剤と、
（ｃ）光開始剤系とを含み、
ここで、重合性シリコーン化合物の混合物は、重合性シリコーン化合物の混合物の総重量に基づいて、
（ｉ）１０〜９０重量％ ４０００超〜最大１０．０００の範囲の分子量を有する高分子量重合性シリコーン化合物と、
（ｉｉ）９０〜１０重量％ ３００〜４０００の範囲の分子量を有する重合性シリコーン化合物とを含む、
光硬化性歯科印象材料。
【請求項２】
組成物の総重量に基づいて、最高２０重量％の重合性（メタ）アクリラート又は（メタ）アクリルアミドをさらに含む、請求項１記載の光硬化性歯科印象材料。
【請求項３】
重合性シリコーン化合物が、下記式（Ｉ）：
【化２１】
2021517122.tif 000023
［式中、
Ｒ１が、（メタ）アクリラート基含有有機残基、Ｃ１−４アルキル基、式［−ＯＳｉＲ’２］ｎＲ’で示される基を表わすか又は２つの基Ｒ１もしくは基Ｒ１とＲ２とが一緒になって基［−ＯＳｉＲ’２］ｎ−を形成しており、ここで、Ｒ’が、同じか又は異なることができ、独立して、Ｃ１−４アルキル基又は（メタ）アクリラート基含有有機残基を表わし、ｎが、１〜２０の整数であり、
Ｒ２が、Ｃ１−４アルキル基もしくは式［−ＯＳｉＲ’’２］ｍＲ’’で示される基を表わすか又は２つの基Ｒ２もしくは基Ｒ１とＲ２とが一緒になって基［−ＯＳｉＲ’’２］ｍ−を形成しており、ここで、Ｒ’’が、同じか又は異なることができ、独立して、Ｃ１−４アルキル基を表わし、ｍが、１〜２０の整数であり、
Ｌが、二価のＣ１−２０有機リンカー基を表わし、
ａが、０又は１〜２０の整数を表わし、
ｂが、０又は１〜２０の整数を表わし、
ｃが、０又は１〜２０の整数を表わし、
ｄが、０又は１〜２０の整数を表わし、
ただし、少なくとも２個の（メタ）アクリラート基が、式（Ｉ）で示される化合物に存在する］
で示される化合物である、請求項１又は２記載の光硬化性歯科印象材料。
【請求項４】
Ｒ１が、下記式（ＩＩ）
【化２２】
2021517122.tif 000024
［式中、
Ｒが、水素原子又はメチル基を表わし、
ｘが、０又は１〜８の整数である］
で示される基である、請求項１記載の光硬化性歯科印象材料。
【請求項５】
それぞれが２つ以上の重合性（メタ）アクリラート基を有する重合性シリコーン化合物の混合物が、１，３−ビス（３−メタクリロキシプロピル）テトラメチルジシロキサン（ＢＭＴＭＤＳ）、１，３−ビス（３−メタクリロキシプロピル）テトラキス（トリメチルシロキシ）ジシロキサン、メタクリルオキシプロピル末端化ポリジメチルシロキサン、二官能性脂肪族シリコーンアクリラート（CN9800（商標））及び／又は六官能性シリコーンウレタンアクリラート（PRO21536（商標））を含む、請求項１〜４のいずれか一項記載の光硬化性歯科印象材料。
【請求項６】
光開始剤が、４００〜８００nmの範囲の吸収極大を有する増感剤、好ましくは、カンファーキノン及びtert−ブチル（tert−ブチルジメチルシリル）グリオキシラートから選択される増感剤を含む、請求項１〜５のいずれか一項記載の光硬化性歯科印象材料。
【請求項７】
光開始剤が、さらに、
（１）下記式（ＩＩＩ）：
Ｒ７−Ｉ＋−Ｒ８Ａ−    （ＶＩＩ）
［式中、
Ｒ７とＲ８が、それぞれ独立して、有機部分を表わし、
Ａ−が、アニオンである］
で示されるヨードニウム化合物、
（２）下記式（ＩＶ）：
Ｒ９Ｒ１０Ｒ１１Ｓ＋Ａ−    （ＩＶ）
［式中、
Ｒ９、Ｒ１０及びＲ１１が、それぞれ独立して、有機部分を表わすか又はここで、Ｒ９、Ｒ１０及びＲ１１のいずれか２つが、それらが結合している硫黄原子と共に環状構造を形成しており、
Ａ−が、アニオンである］
で示されるスルホニウム化合物及び／又は
（３）下記式（Ｖ）：
Ｒ１２Ｒ１３Ｒ１４Ｒ１５Ｐ＋Ａ−    （Ｖ）
［式中、
Ｒ１２、Ｒ１３、Ｒ１４及びＲ１５が、それぞれ独立して、有機部分を表わし、
Ａ−が、アニオンである］
で示されるホスホニウム化合物
を含む、請求項１〜６のいずれか一項記載の硬化性歯科印象材料。
【請求項８】
歯科印象材料の総重量に基づいて、４０〜９０重量％の、それぞれが２つ以上の重合性（メタ）アクリラート基を有する重合性シリコーン化合物の混合物を含む、請求項１〜７のいずれか一項記載の光硬化性歯科印象材料。
【請求項９】
歯科印象材料の総重量に基づいて、１０〜６０重量％の充填剤を含む、請求項１〜８のいずれか一項記載の光硬化性歯科印象材料。
【請求項１０】
充填剤が、０．０５〜５μmの範囲の平均粒径を有する、請求項１〜９のいずれか一項記載の硬化性歯科印象材料。
【請求項１１】
シリンジに詰められた又はすぐに使用できる歯科用印象トレー上に提供された１パック組成物である、請求項１〜１０のいずれか一項記載の硬化性歯科印象材料。
【請求項１２】
（ａ）請求項１〜１１のいずれか一項記載の硬化性歯科印象材料を提供することと、
（ｂ）歯科構造物の印象を取ることと、
（ｃ）２００〜８００nmの範囲の波長を有する光により歯科印象材料を硬化させることとを含む、
歯科用印象を製造するための方法。
【請求項１３】
歯科用印象の製造のための、請求項１〜１１のいずれか一項記載の硬化性歯科印象材料の使用。
【発明の詳細な説明】
【技術分野】
【０００１】
発明の分野
本発明は、光硬化性歯科用印象材料に関する。さらに、本発明は、歯科用印象を製造するための方法に関する。最後に、本発明は、歯科用印象の製造のための、本発明の硬化性歯科用印象材料の使用に関する。
【０００２】
発明の背景
歯科用印象材料は公知である。歯科用印象材料は、保存中に成分同士を隔離した状態に保つ２つの区画又は２つの別個の容器を含むパッケージで提供される反応性多成分材料として一般的に入手可能である。成分が混合されると、硬化時間中に混合組成物を硬化塊に変える化学反応が開始される。さらに、従来の歯科用印象材料の作業時間及び硬化時間は制限され、硬化反応の速度により決まる。したがって、歯科用印象材料の保存安定性は、反応性成分の分離により決まり、使用前の混合を必要とし、この混合は、使用直前にチェアサイドで行う必要がある。その結果、歯科用印象は、通常、わずか数分の作業時間中に完了する場合がある。
【０００３】
従来の歯科用印象材料に固有の安定性−反応性の課題を考慮して、混合物の均一性及び混合される２つの成分の比に関して高い精度を提供するために、歯科用印象材料の自動混合及び分注のための装置が開発されてきた。したがって、歯科用印象材料の成分は、歯科用印象材料の適用中に、別個の材料チャンバーからミキサーに同時に供給され、ミキサーは混合し、ついで、混合されたペーストを分注する。ペーストは、患者の口内に即座に配置するために、ミキサーから歯科用印象トレー上に直接供給する場合がある。
【０００４】
材料成分同士が、混合チャンバー内で接触すると、混合チャンバー内の材料の混合物は、短時間しか保存することができない。分注され、使用されなければ、混合材料は、すぐに混合チャンバー内で硬化してしまうであろう。したがって、歯科医は、毎日数回、ミキサーを取り外し、交換しなければならない場合がある。
【０００５】
歯科用印象材料は、付加又は縮合反応で硬化可能なシリコーン印象材料である場合がある。そのため、付加シリコーンが、最も一般的である。従来の付加シリコーン印象材料は、良好な細部再現、優れた寸法安定性、硬化時の収縮がほとんどないことを提供するが、付加シリコーンは、本質的に疎水性であるため、最適な使用のために水分制御が必要である。最後に、付加シリコーンは、劣った引裂抵抗性しか有さない。
【０００６】
ＵＳ第５１３７４４８号には、少なくとも２つの末端アクリラート不飽和及び有機シリコーン含有骨格を有する化合物を含有する、３６０〜６００ナノメートルの可視光範囲内の化学線により活性化される開始剤を有することにより重合可能である歯科用印象組成物が開示されている。
【０００７】
ＣＡ第２２９６２２７号には、重合性ポリシロキサン化合物を含有する、歯科用材料が開示されている。
【０００８】
ＥＰ第０１７０２１９号には、トレーが印象作製組成物と接触している間に、トレーに化学線を通すことにより、歯科用印象材料を硬化させる方法が開示されている。さらに、ＥＰ第０１７０２１９号には、少なくとも２つの末端アクリラート不飽和及び有機シリコーン含有骨格を有する化合物を含む、３６０〜６００ナノメートルの可視光範囲内の化学線により活性化される開始剤を有することにより重合可能な歯科用印象組成物が開示されている。
【０００９】
発明の概要
本発明の課題は、水分に高度に耐性であり、調節可能な作業時間及び硬化時間を有し、優れた引裂抵抗性を有し、同時に、良好な細部再現性、優れた寸法安定性及び硬化時の収縮が無いことを提供し、使用前に混合する必要のない単一組成物として提供することができる、歯科用印象材料を提供することである。
【００１０】
さらに、本発明の課題は、厳密な水分制御を必要としない、歯科用印象を製造するための方法を提供することである。ここで、作業時間及び硬化時間は、歯科医が決定することができ、それにより、歯科用印象材料は、優れた引裂抵抗性を有し、同時に、良好な細部再現性、優れた寸法安定性及び硬化時の収縮の低減を提供する。
【００１１】
最後に、本発明の課題は、本発明の歯科用印象材料の使用を提供することである。
【００１２】
本発明は、
（ａ）それぞれが２つ以上の重合性（メタ）アクリラート基を有する重合性シリコーン化合物の混合物であって、前記混合物が２５℃で１〜１００Pasの動的粘度を有する混合物と、
（ｂ）充填剤と、
（ｃ）光開始剤系とを含み、
ここで、重合性シリコーン化合物の混合物が、重合性シリコーン化合物の混合物の総重量に基づいて、
（ｉ）１０〜９０重量％ ４０００超〜最大１０．０００の範囲の分子量を有する高分子量重合性シリコーン化合物と、
（ｉｉ）９０〜１０重量％ ３００〜４０００の範囲の分子量を有する重合性シリコーン化合物とを含む、
光硬化性歯科印象材料を提供する。
【００１３】
さらに、本発明は、
（ａ）本発明の硬化性歯科印象材料を提供することと、
（ｂ）歯科用構造物の印象を取ることと、
（ｃ）２００〜８００nmの範囲の波長を有する光により歯科印象材料を硬化させることとを含む、
歯科用印象の製造のための方法を提供する。
【００１４】
最後に、本発明は、歯科用印象の製造のための、本発明の硬化性歯科用印象材料の使用を提供する。
【００１５】
本発明は、１〜１００Pasの動的粘度範囲に調節されたラジカル重合性シリコーン化合物の特定の混合物が光硬化のための充填歯科用印象材料に使用することができるという認識に基づいている。したがって、高い保存安定性を有し、使用前に混合する必要のない、１成分組成物を提供可能である。同時に、歯科用印象材料は、硬化時に優れた引裂抵抗性、良好な細部再現性、優れた寸法安定性及び硬化時の収縮がないことを提供する。
【図面の簡単な説明】
【００１６】
【図１Ａ】図１は、（Ａ）光開始系として２％（w/w） ＤＫＳｉを使用する種々のCN9800／ＢＭＴＭＤＳブレンド（％w/w）、（Ｂ）ＣＱ／ＤＭＡＢＮ／Speedcure 938（１／１／１％w/w）を使用するCN9800／ＢＭＴＭＤＳ（７０％／３０％w/w）及び（Ｃ）ＣＱ／ＤＭＡＢＮ／Speedcure 938（１／１／１％w/w）又はＣＱ／ＤＭＡＢＮ（１／１％w/w）を使用するCN9800／ＢＭＴＭＤＳ（７０％／３０％w/w）についての、（メタ）アクリラート官能基の光重合プロファイルを示す（大気中、厚み＝１．４mm、Smartlite Focus  ３００mW.cm-2）。
【図１Ｂ】図１は、（Ａ）光開始系として２％（w/w） ＤＫＳｉを使用する種々のCN9800／ＢＭＴＭＤＳブレンド（％w/w）、（Ｂ）ＣＱ／ＤＭＡＢＮ／Speedcure 938（１／１／１％w/w）を使用するCN9800／ＢＭＴＭＤＳ（７０％／３０％w/w）及び（Ｃ）ＣＱ／ＤＭＡＢＮ／Speedcure 938（１／１／１％w/w）又はＣＱ／ＤＭＡＢＮ（１／１％w/w）を使用するCN9800／ＢＭＴＭＤＳ（７０％／３０％w/w）についての、（メタ）アクリラート官能基の光重合プロファイルを示す（大気中、厚み＝１．４mm、Smartlite Focus  ３００mW.cm-2）。
【図１Ｃ】図１は、（Ａ）光開始系として２％（w/w） ＤＫＳｉを使用する種々のCN9800／ＢＭＴＭＤＳブレンド（％w/w）、（Ｂ）ＣＱ／ＤＭＡＢＮ／Speedcure 938（１／１／１％w/w）を使用するCN9800／ＢＭＴＭＤＳ（７０％／３０％w/w）及び（Ｃ）ＣＱ／ＤＭＡＢＮ／Speedcure 938（１／１／１％w/w）又はＣＱ／ＤＭＡＢＮ（１／１％w/w）を使用するCN9800／ＢＭＴＭＤＳ（７０％／３０％w/w）についての、（メタ）アクリラート官能基の光重合プロファイルを示す（大気中、厚み＝１．４mm、Smartlite Focus  ３００mW.cm-2）。
【図２Ａ】図２は、（Ａ）光開始系として２％（w/w） ＤＫＳｉを使用するPRO21536、（Ｂ）ＣＱ／ＤＭＡＢＮ（１／１％w/w）を使用するPRO21536／ウレタンジメタクリラート（ＵＤＭＡ）（５７／４３％w/w）及び（Ｃ）ＣＱ／ＤＭＡＢＮ（１／１％w/w）を使用するPRO21536／CN9800（７５％／２５％w/w）についての、（メタ）アクリラート官能基の光重合プロファイルを示す（大気中、厚み＝１．４mm、Smartlite Focus  ３００mW.cm-2）。
【図２Ｂ】図２は、（Ａ）光開始系として２％（w/w） ＤＫＳｉを使用するPRO21536、（Ｂ）ＣＱ／ＤＭＡＢＮ（１／１％w/w）を使用するPRO21536／ウレタンジメタクリラート（ＵＤＭＡ）（５７／４３％w/w）及び（Ｃ）ＣＱ／ＤＭＡＢＮ（１／１％w/w）を使用するPRO21536／CN9800（７５％／２５％w/w）についての、（メタ）アクリラート官能基の光重合プロファイルを示す（大気中、厚み＝１．４mm、Smartlite Focus  ３００mW.cm-2）。
【図２Ｃ】図２は、（Ａ）光開始系として２％（w/w） ＤＫＳｉを使用するPRO21536、（Ｂ）ＣＱ／ＤＭＡＢＮ（１／１％w/w）を使用するPRO21536／ウレタンジメタクリラート（ＵＤＭＡ）（５７／４３％w/w）及び（Ｃ）ＣＱ／ＤＭＡＢＮ（１／１％w/w）を使用するPRO21536／CN9800（７５％／２５％w/w）についての、（メタ）アクリラート官能基の光重合プロファイルを示す（大気中、厚み＝１．４mm、Smartlite Focus  ３００mW.cm-2）。
【図３】図３は、シリカ充填剤（ＳＤＩガラス、１０％w/w）の存在下での（Ａ）光開始系（１００ｓ照射）としてＣＱ／Speedcure 938／ＤＭＡＢＮ（１％／１％／１％w/w）を使用するCN9800／ＢＭＴＭＤＳ（７０％／３０％w/w）、（Ｂ）光開始系（１００ｓ照射）としてＣＱ／Speedcure 938／ＤＭＡＢＮ（０．５／１／１％w/w）を使用するCN9800／ＢＭＴＭＤＳ（７０％／３０％w/w）、（Ｃ）光開始系（１００ｓ照射）としてＣＱ／Speedcure 938／ＤＭＡＢＮ（０．６／１／１％w/w）を使用するCN9800／ＢＭＴＭＤＳ（７０％／３０％w/w）の青色光（SmartLite Focus、大気中）による重合についての硬化の深さを示す。
【図４】図４は、光開始系（６０ｓ照射、大気中）としてＣＱ／ＤＭＡＢＮ（１％／１％w/w）を使用するPRO21536／ＳＤＩガラス（８９／１１％w/w）の青色光（SmartLite Focus）による重合についての硬化の深さを示す。
【図５】図５は、光開始系としてＣＱ／ＤＭＡＢＮ（１％／１％w/w）を使用するPRO21536／ＳＤＩガラス（８９／１１％w/w）についての、（メタ）アクリラート官能基の光重合プロファイルを示す（大気中、厚み＝１．４mm、Smartlite Focus  ３００mW.cm-2）。
【図６】図６は、光開始系としてＣＱ／ＤＭＡＢＮ（１．２％／１．２％w/w）を使用するPRO21536／１，３−ビス（３−メタクリロキシプロピル）テトラキス（トリメチルシロキシ）ジシロキサン（８０／２０％w/w）における、（メタ）アクリラート官能基の光重合プロファイルを示す（大気中、厚み＝１．４mm、Smartlite Focus  ３００mW.cm-2）。
【図７】図７は、光開始系としてＤＫＳｉ（１．１％w/w）を使用するCN9800／メタクリロキシプロピル末端化ポリジメチルシロキサン（７４／２６％w/w）における、（メタ）アクリラート官能基の光重合プロファイルを示す（大気中、厚み＝１．４mm、Smartlite Focus  ３００mW.cm-2）。
【００１７】
好ましい実施態様の詳細な説明
「重合」及び「重合性」という用語は、多数のより小さい分子、例えば、モノマーの共有結合により結合して、より大きい分子、すなわち、高分子又はポリマーを形成する結合又は能力に関する。モノマーは、直鎖状高分子のみを形成するように結合することができ又は一般に架橋ポリマーと呼ばれる三次元高分子を形成するように結合することができる。例えば、単官能モノマーは、直鎖状ポリマーを形成し、一方、少なくとも２つの官能基を有するモノマーは、ネットワークとしても公知の架橋ポリマーを形成する。
【００１８】
「光硬化性」及び「硬化性」という用語は、例えば、化学線、例えば、紫外線（ＵＶ）、可視光線又は赤外線で照射されると重合してポリマーネットワークになるであろう歯科用組成物を指す。
【００１９】
「化学線」は、光化学作用を生じさせることができ、少なくとも１５０nmかつ１２５０nm以下、典型的には、少なくとも３００nmかつ７５０nm以下の波長を有することができる任意の電磁線である。
【００２０】
「共開始剤」という用語は、式（Ｉ）〜（ＩＶ）で示される開始剤等の別の分子において化学変化を生じさせる分子を指す。共開始剤は、例えば、Ｓｉ−Ｈ又はＧｅ−Ｈ結合を有する化合物、電子供与体、例えば、アミン又はホスフィン化合物及びカルバゾール化合物からなる群から選択することができる。
【００２１】
本明細書で使用する場合、「電子供与体」という用語は、光化学プロセスにおいて電子を与えることができる化合物を意味する。適切な例は、非共有電子対を有するヘテロ原子を有する有機化合物、例えば、アミン化合物を含む。
【００２２】
本発明は、光硬化性歯科用印象材料を提供する。光硬化性歯科用印象材料は、好ましくは、シリンジに詰められた又はすぐに使用できる歯科用印象トレー上に提供された１パック組成物である。代替的には、本発明の光硬化性歯科用印象材料は、特に、更なる酸化還元開始剤系を含有する二重硬化組成物として配合される場合、２パック組成物であることもできる。
【００２３】
シリンジに詰められた又はすぐに使用できる歯科用印象トレー上に提供される場合、該組成物は、保存中に化学線から遮蔽されなければならない。
【００２４】
重合性シリコーン化合物の混合物
本発明の歯科用印象材料は、それぞれが２つ以上の重合性（メタ）アクリラート基を有する重合性シリコーン化合物の混合物を含み、前記混合物は、２５℃で１〜１００Pasの動的粘度を有する。好ましくは、前記混合物は、２５℃で５〜８０Pas、より好ましくは、１０〜７０Pasの動的粘度を有する。動的粘度は、流体の流れに対する内部抵抗の尺度である。ＳＩ系では、動的粘度は、Pa・sで表わされる。動的粘度は、種々のタイプの粘度計及びレオメーター、例えば、Bohlin CS50レオメーターにより、２５℃の温度で測定することができる。
【００２５】
重合性シリコーン化合物の混合物は、重合性シリコーン化合物の混合物の総重量に基づいて、
（ａ）１０〜９０重量％ ４０００超〜最大１０．０００Daの範囲の分子量を有する高分子量重合性シリコーン化合物と、
（ｂ）９０〜１０重量％ ３００〜４０００の範囲の分子量を有する重合性シリコーン化合物とを含む。
【００２６】
好ましくは、重合性シリコーン化合物の混合物は、重合性シリコーン化合物の混合物の総重量に基づいて、
（ａ）２０〜８０重量％ ４０００超〜最大１０．０００Daの範囲の分子量を有する高分子量重合性シリコーン化合物と、
（ｂ）８０〜２０重量％ ３００〜４０００の範囲の分子量を有する重合性シリコーン化合物とを含む。
【００２７】
さらに好ましい実施態様によれば、重合性シリコーン化合物の混合物は、重合性シリコーン化合物の混合物の総重量に基づいて、
（ａ）２５〜７５重量％ ４０００超〜最大１０．０００Daの範囲の分子量を有する高分子量重合性シリコーン化合物と、
（ｂ）７５〜２５重量％ ３００〜４０００の範囲の分子量を有する重合性シリコーン化合物とを含む。
【００２８】
さらに好ましい実施態様によれば、重合性シリコーン化合物の混合物は、重合性シリコーン化合物の混合物の総重量に基づいて、
（ａ）５０〜８５重量％ ４０００超〜最大１０．０００Daの範囲の分子量を有する高分子量重合性シリコーン化合物と、
（ｂ）１５〜５０重量％ ３００〜４０００の範囲の分子量を有する重合性シリコーン化合物とを含む。
【００２９】
さらに好ましい実施態様によれば、重合性シリコーン化合物の混合物は、重合性シリコーン化合物の混合物の総重量に基づいて、
（ａ）５５〜８５重量％ ４０００超〜最大１０．０００Daの範囲の分子量を有する高分子量重合性シリコーン化合物と、
（ｂ）１５〜４５重量％ ３００〜４０００の範囲の分子量を有する重合性シリコーン化合物とを含む。
【００３０】
さらに好ましい実施態様によれば、重合性シリコーン化合物の混合物は、重合性シリコーン化合物の混合物の総重量に基づいて、
（ａ）６０〜８５重量％ ４０００超〜最大１０．０００Daの範囲の分子量を有する高分子量重合性シリコーン化合物と、
（ｂ）１５〜４０重量％ ３００〜４０００の範囲の分子量を有する重合性シリコーン化合物とを含む。
【００３１】
４０００超〜最大１０．０００Daの範囲の分子量を有するシリコーン化合物は、分子量がより高く、分子の総分子量当たりの（メタ）アクリラート基の割合がより低い有機シリコーン化合物である。したがって、このような有機シリコーン化合物の量の増加により、架橋密度が低下し、それにより、硬化後の組成物の収縮及び機械的特性を潜在的に低下する。
【００３２】
３００〜４０００の範囲の分子量を有するシリコーン化合物は、分子量がより低く、分子の総分子量当たりの（メタ）アクリラート基の割合がより高い有機シリコーン化合物である。したがって、このような有機シリコーン化合物の量の増加により、架橋密度が高まり、それにより、硬化後の組成物の収縮及び機械的特性を潜在的に高める。（ｂ）のシリコーンの動的粘度が、（ａ）のシリコーンの動的粘度よりも低いと仮定すると、（ｂ）のシリコーンの量の増加により、全体の粘度が低下し、混合物の２５℃での動的粘度を１〜１００Pasに調節するのに使用することができる。
【００３３】
好ましい実施態様によれば、３００〜４０００の範囲の分子量を有するシリコーン化合物は、多くとも３０００、より好ましくは、多くとも２０００の分子量を有する有機シリコーン化合物である。
【００３４】
好ましくは、重合性シリコーン化合物は、下記式（Ｉ）：
【化１】
2021517122.tif 000002
で示される化合物である。
【００３５】
式（Ｉ）で示される化合物において、少なくとも２つの（メタ）アクリラート基が存在する。（メタ）アクリラート基は、各末端位置に存在する場合がある。代替的には、（メタ）アクリラート基は、一方の末端位置のみに存在する場合がある。
【００３６】
式（Ｉ）で示される化合物において、Ｒ１は、（メタ）アクリラート基含有有機残基、Ｃ１−４アルキル基、式［−ＯＳｉＲ’２］ｎＲ’で示される基を表わすか又は２つの基Ｒ１もしくは基Ｒ１とＲ２とが一緒になって基［−ＯＳｉＲ’２］ｎ−を形成しており、ここで、Ｒ’は、同じか又は異なることができ、独立して、Ｃ１−４アルキル基又は（メタ）アクリラート基含有有機残基を表わし、ｎは、１〜２０の整数である。
【００３７】
（メタ）アクリラート基含有有機残基は、１〜３個の（メタ）アクリラート基により置換されている、１〜４５個の炭素原子を有する有機残基であることができ、ここで、有機残基は、酸素、窒素及び硫黄から選択される１〜１４個のヘテロ原子を含有することができる。好ましくは、二価の有機残基は、酸素、窒素及び硫黄から選択される１〜６個のヘテロ原子を含有することができる直鎖Ｃ１−１８もしくは分枝鎖Ｃ３−１８アルキル基又はＣ２〜Ｃ１８アルケニル基である。
【００３８】
好ましくは、Ｒ１は、下記式（ＩＩ）
【化２】
2021517122.tif 000003
で示される基である。
【００３９】
式（ＩＩ）で示される化合物において、Ｒは、水素原子又はメチル基を表わす。さらに、ｘは、０又は１〜８の整数である。好ましくは、ｘは、０、１又は２である。
【００４０】
Ｒ１が、（メタ）アクリラート基含有有機残基でない場合には、Ｒ１は、好ましくは、メチル基又はエチル基である。
【００４１】
式（Ｉ）で示される化合物において、Ｒ２は、Ｃ１−４アルキル基もしくは式［−ＯＳｉＲ’’２］ｍＲ’’で示される基を表わすか又は２つの基Ｒ２もしくは基Ｒ１とＲ２とが一緒になって基［−ＯＳｉＲ’’２］ｍ−を形成しており、ここで、Ｒ’’は、同じか又は異なることができ、独立して、Ｃ１−４アルキル基を表わし、ｍは、１〜２０の整数である。最も好ましくは、Ｒ２は、メチル基又はエチル基である。
【００４２】
式（Ｉ）で示される化合物において、Ｌは、二価のＣ１−２０有機リンカー基を表わす。特に、リンカー基Ｌは、脂肪族及び／又は芳香族であることができる炭化水素基であることができる。Ｃ１−２０有機リンカー基は、酸素、窒素及び硫黄から選択される１〜８個のヘテロ原子を含有することができ、この二価の有機残基は、Ｃ１−４アルコキシ基、ヒドロキシル基、チオール基及びＣ６−１４アリール基からなる群より選択される１つ以上の置換基により置換されていることができる。Ｌは、直鎖基又は分岐鎖基であることができる。炭化水素基は、１〜６個のＣ１−４アルキル基により置換されていることができる。アルキル基の具体例は、メチレン、エチレン、ｎ−プロピレン、ｉ−プロピレン、ｎ−ブチレン、ｉ−ブチレン又はtert−ブチレンである。好ましい実施態様では、リンカー基Ｌの炭化水素基は、脂肪族又は芳香族エーテル結合、ケト基、カルボン酸基又はヒドロキシル基の形態にある、炭化水素基中の１〜５個の酸素原子を含有することができる。脂肪族基の場合、Ｌは、直鎖もしくは分枝鎖アルキレン基又はシクロアルキレン基であることができる。芳香族基の場合、Ａは、アリーレン基又はＣ３−１４ヘテロアリーレン基であることができる。具体的には、Ｌは、二価の置換又は非置換Ｃ１−２０アルキレン基、置換又は非置換Ｃ６−１４アリーレン基、置換又は非置換Ｃ３−２０シクロアルキレン基、置換又は非置換Ｃ７−２０アリーレンアルキレンアリーレン基であることができる。
【００４３】
好ましい実施態様によれば、Ｌは、２〜４個の酸素原子もしくは窒素原子を含有することができ、１〜６個のＣ１−４アルキル基により置換されていることができる、飽和脂肪族Ｃ２〜２０炭化水素鎖を表わすか又はＬは、１〜６個のＣ１−４アルキル基で置換されていることができる、置換もしくは非置換Ｃ７−２０アリーレンアルキレンアリーレン基であることができる。
【００４４】
式（Ｉ）で示される化合物において、ａは、０又は１〜２０の整数を表わす。
【００４５】
式（Ｉ）で示される化合物において、ｂは、０又は１〜２０の整数を表わす。
【００４６】
式（Ｉ）で示される化合物において、ｃは、０又は１〜２０の整数を表わす。
【００４７】
式（Ｉ）で示される化合物において、ｄは、０又は１〜２０の整数を表わす。
【００４８】
好ましい実施態様によれば、それぞれが２つ以上の重合性（メタ）アクリラート基を有する重合性シリコーン化合物の混合物は、１，３−ビス（３−メタクリルオキシプロピル）テトラメチルジシロキサン（ＢＭＴＭＤＳ）、１，３−ビス（３−メタクリルオキシプロピル）テトラキス（トリメチルシロキシ）ジシロキサン、メタクリルオキシプロピル末端化ポリジメチルシロキサン、CN9800（Sartomer）及び／又はPRO21536（Sartomer）を含む。CN9800は、２５℃で２０〜６０Pasの粘度を有する脂肪族シリコーンアクリラートである。
【００４９】
好ましくは、歯科用印象材料は、歯科用印象材料の総重量に基づいて、４０〜９０重量％、特に、４５〜８５重量％、より好ましくは、５０〜８０重量％ それぞれが２つ以上の重合性（メタ）アクリラート基を有する重合性シリコーン化合物の混合物を含む。
【００５０】
充填剤
本発明の歯科用印象材料は、充填剤を含む。充填剤は、好ましくは、例えば、電子顕微鏡により又はMALVERN Mastersizer SもしくはMALVERN Mastersizer 2000装置により具体化されるような従来のレーザー回折粒径測定法を使用することにより測定された場合、０．０５〜５μmの範囲の平均粒径を有する微粒子充填剤である。微粒子充填剤は、異なる平均粒径を有する２つ以上の微粒子画分の混合物を表わす多峰性微粒子充填剤であることができる。また、微粒子反応性充填材は、異なる化学組成の粒子の混合物であることもできる。
【００５１】
好ましくは、光硬化性歯科用印象材料は、歯科用印象材料の総重量に基づいて、１０〜６０重量％、特に、１５〜５５重量％、より好ましくは、２０〜５０重量％ 充填材を含む。
【００５２】
充填剤の具体的な種類は、特に限定されない。したがって、任意の毒性学的に許容される無機充填剤、特に、疎水性充填剤、例えば、シリカ、アルミナ、マグネシア、チタニア、無機塩、金属酸化物及びガラスを利用することができる。
【００５３】
充填剤は、異なる充填剤の混合物、例えば、結晶形態を含む二酸化ケイ素、特に、微粒子石英、非晶質二酸化ケイ素、特に、珪藻土及びシラン処理ヒュームドシリカであることができる。
【００５４】
未硬化組成物の粘度及びチキソトロピー性並びに硬化組成物の物理的特性は、充填剤のサイズ及び表面積を変化させることにより制御することができる。
【００５５】
充填剤は、１種以上のシラン化剤により表面処理することができる。好ましいシラン化剤は、少なくとも１つの重合性二重結合及び水により容易に加水分解する少なくとも１つの基を有するものを含む。このような作用剤の例は、３−メタクリルオキシプロピルトリメトキシシラン、３−メタクリルオキシプロピルジメトキシモノクロロシラン、３−メタクリルオキシプロピルジクロロモノメトキシシラン、メタクリルオキシプロピルトリクロロシラン、３−メタクリルオキシプロピルジクロロモノメチルシラン、３−メタクリルオキシプロピルモノクロロジメチルシラン及びそれらの混合物を含む。
【００５６】
好ましい充填剤は、ヒュームドシリカ、石英、クリストバライト、ケイ酸カルシウム、珪藻土、ケイ酸ジルコニウム、モントモリロナイト、例えば、ベントナイト、分子ふるいを含むゼオライト、例えば、ケイ酸ナトリウムアルミニウム、金属酸化物粉末、例えば、酸化アルミニウムもしくは酸化亜鉛又はそれらの混合酸化物、硫酸バリウム、炭酸カルシウム、石膏及びガラス粉末である。
【００５７】
光開始剤系
本発明の歯科用印象材料は、光開始剤系を含む。
【００５８】
本発明の重合性シリコーン化合物の混合物の重合を開始可能な任意の化合物又は系を、光開始剤系として使用することができる。
【００５９】
例えば、適切な光開始剤系は、二成分系又は三成分系の形態にあることができる。二成分系は、光開始剤及び電子供与体化合物を含むことができ、三成分系は、例えば、ＵＳ第５，５４５，６７６号に記載されているように、ヨードニウム、スルホニウム又はホスホニウム塩、光開始剤及び電子供与体化合物を含むことができる。
【００６０】
適切な光開始剤は、約４００nm〜約５２０nm（好ましくは、約４５０nm〜約５００nm）の範囲内の光をいくらか吸収するモノケトン及びジケトンである。特に適切な化合物は、約４００nm〜約５２０nm（さらにより好ましくは、約４５０〜約５００nm）の範囲内のいくらかの光吸収を有するアルファジケトンを含む。例は、カンファーキノン、ベンジル、フリル、３，３，６，６−テトラメチルシクロヘキサンジオン、フェナントラキノン、１−フェニル−１，２−プロパンジオン及び他の１−アリール−２−アルキル−１，２−エタンジオン並びに環状アルファジケトンを含む。
【００６１】
さらに、適切な光開始剤は、ＥＰ第３２３１４１３号及び同第３１５３１５０号に開示されているような、下記式（ＩＩＩ）
【化３】
2021517122.tif 000004
で示される化合物である。
【００６２】
式（ＩＩＩ）で示される化合物において、Ｍは、Ｇｅ又はＳｉである。
【００６３】
さらに、式（ＩＩＩ）で示される化合物において、Ｒ３、Ｒ４及びＲ５は、同じか又は異なることができ、独立して、有機基を表わす。好ましくは、Ｒ３及びＲ４は、それぞれ独立して、置換又は非置換ヒドロカルビル又はヒドロカルビルカルボニル基を表わし、Ｒ５は、置換又は非置換ヒドロカルビル基を表わす。ヒドロカルビル基は、アルキル基、シクロアルキル基、シクロアルキルアルキル基、アリールアルキル基又はアリール基であることができる。アルキル基は、直線Ｃ１−２０又は分岐鎖Ｃ３−２０アルキル基、典型的には、直線Ｃ１−８又は分岐鎖Ｃ３−８アルキル基である。Ｃ１−１６アルキル基についての例は、１〜６個の炭素原子、好ましくは、１〜４個の炭素原子を有する直鎖又は分枝鎖アルキル基、例えば、メチル、エチル、ｎ−プロピル、イソプロピル、ｎ−ブチル、イソブチル、ｓｅｃ−ブチル、tert−ブチル、ｎ−ペンチル、イソペンチル及びｎ−ヘキシルを含むことができる。シクロアルキル基は、Ｃ３−２０シクロアルキル基、典型的には、Ｃ３−８シクロアルキル基であることができる。シクロアルキル基の例は、３〜６個の炭素原子を有するもの、例えば、シクロプロピル、シクロブチル、シクロペンチル及びシクロヘキシルを含むことができる。シクロアルキルアルキル基は、４〜２０個の炭素原子を有することができ、１〜６個の炭素原子を有する直鎖又は分枝鎖アルキル基と、３〜１４個の炭素原子を有するシクロアルキル基との組み合わせを含むことができる。シクロアルキルアルキル（−）基の例は、例えば、メチルシクロプロピル、メチルシクロブチル、メチルシクロペンチル、メチルシクロヘキシル、エチルシクロプロピル、エチルシクロブチル、エチルシクロペンチル、エチルシクロヘキシル、プロピルシクロプロピル、プロピルシクロブチル、プロピルシクロペンチル、プロピルシクロヘキシルを含むことができる。アリールアルキル基は、Ｃ７−２０アリールアルキル基、典型的には、１〜６個の炭素原子を有する直鎖又は分枝鎖アルキル基と、６〜１０個の炭素原子を有するアリール基との組み合わせであることができる。アリールアルキル基の具体例は、ベンジル基又はフェニルエチル基である。アリール基は、６〜１０個の炭素原子を有するアリール基を含むことができる。アリール基の例は、フェニル及びナフチルである。
【００６４】
Ｒ３及びＲ４のヒドロカルビルカルボニル基は、アシル基（Ｒｏｒｇ−（Ｃ＝Ｏ）−）を表わし、ここで、有機残基Ｒｏｒｇは、上記定義されたヒドロカルビル残基である。
【００６５】
式（ＩＩＩ）で示される化合物は、１つ又は２つのヒドロカルビルカルボニル基を含有することができる。すなわち、Ｒ３及びＲ４のいずれか一方が、ヒドロカルビルカルボニル基であるか又はＲ３及びＲ４の両方が、ヒドロカルビルカルボニル基である。好ましくは、式（Ｉ）で示される化合物は、１つのヒドロカルビルカルボニル基を含有する。好ましくは、ヒドロカルビルカルボニル群は、アリールカルボニル基、より好ましくは、ベンゾイル基である。好ましくは、Ｒ３及びＲ４は、直鎖Ｃ１−６又は分枝鎖Ｃ３−６アルキル基及びフェニル又はベンゾイル基（これらは、ハロゲン原子、ニトロ基、Ｃ１−４アルコキシ基及びＮＲｘＲｙ基から選択される１〜３個の置換基により場合により置換されていることができる。ここで、Ｒｘ及びＲｙは、それぞれ独立して、Ｃ１−４アルキル基を表わす）からなる群より独立して選択され、Ｒ５は、直鎖又は分枝鎖Ｃ３−６アルキル基又はフェニル基である。最も好ましくは、Ｒ３及びＲ４は、直鎖Ｃ１−４又は分岐鎖Ｃ３もしくはＣ４アルキル基及びフェニル又はベンゾイル基（これらは、ハロゲン原子、ニトロ基、Ｃ１−４アルコキシ基及びＮＲｘＲｙ基からなる群より選択される１つの置換基により場合により置換されていることができる。ここで、Ｒｘ及びＲｙは、それぞれ独立して、Ｃ１−４アルキル基を表わす）の群から独立して選択され、Ｒ５は、直鎖Ｃ１−４又は分枝鎖Ｃ３もしくはＣ４アルキル基である。
【００６６】
さらに、式（ＩＩＩ）で示される化合物において、Ｒ６は、水素原子、有機基又は有機金属基を表わす。ただし、Ｒ６が、水素原子である場合、開始剤系は、３００〜６００nmの範囲に吸光極大を有する増感剤化合物をさらに含む。
【００６７】
第１の好ましい実施態様によれば、Ｒ６は、下記式（ＩＶ）：
【化４】
2021517122.tif 000005
［式中、Ｒは、
（ｉ）下記式（Ｖ）：
【化５】
2021517122.tif 000006
［式中、Ｍ、Ｒ３、Ｒ４及びＲ５は，式（ＩＩＩ）について上記定義されたのと同じ意味を有し、ここで、式（ＩＩＩ）で示される化合物は、対称であるか又は非対称であることができる］
で示される基であるか又は
（ｉｉ）下記式（ＶＩ）：
【化６】
2021517122.tif 000007
［式中、
Ｘは、単結合、酸素原子又は基ＮＲ’を表わし、ここで、Ｒ’は、置換又は非置換ヒドロカルビル基を表わし、
Ｒ＊は、置換又は非置換ヒドロカルビル基、トリヒドロカルビルシリル基、モノ（ヒドロカルビルカルボニル）ジヒドロカルビルシリル基又はジ（ヒドロカルビルカルボニル）モノヒドロカルビルシリル基を表わす］
で示される基であるか又は
（ｉｉｉ）Ｍが、Ｓｉである場合、Ｒは、置換又は非置換ヒドロカルビル基であることができる］
で示される基を表わす。
【００６８】
式（ＶＩ）のＲ＊が、トリヒドロカルビルシリル基、モノ（ヒドロカルビルカルボニル）−ジヒドロカルビルシリル基又はジ（ヒドロカルビルカルボニル）モノヒドロカルビルシリル基である場合、ヒドロカルビル基及びヒドロカルビルカルボニル基はそれぞれ、Ｒ１、Ｒ２及びＲ３について定義されたのと同じ意味を有し、それらから独立して選択される。
【００６９】
式（ＶＩ）において、Ｒ’は、Ｒ５について定義されたのと同じ意味を有し、それらから独立して選択される。
【００７０】
第２の好ましい実施態様によれば、Ｒ６は、水素原子を表わす。したがって、開始剤系は、増感剤化合物をさらに含む。増感剤化合物は、好ましくは、３００〜５００nmの範囲に吸光極大を有するアルファ−ジケトン増感剤化合物である。アルファ−ジケトン増感剤は、可視光を吸収し、式（Ｉ）で示される水素供与化合物と光励起錯体を形成可能である。アルファ−ジケトン光開始剤化合物は、カンファーキノン、１，２−ジフェニルエタン−１，２−ジオン（ベンジル）、１，２−シクロヘキサンジオン、２，３−ペンタンジオン、２，３−ヘキサンジオン、３，４−ヘキサンジオン、２，３−ヘプタンジオン、３，４−ヘプタングリオキサール、ビアセチル、３，３，６，６−テトラメチルシクロヘキサンジオン、３，３，７，７−テトラメチル−１，２−シクロヘプタンジオン、３，３，８，８−テトラメチル−１，２−シクロオクタンジオン、３，３，１８，１８−テトラメチル−１，２−シクロオクタデカンジオン、ジピバロイル、フリル、ヒドロキシベンジン、２，３−ブタンジオン、２，３−オクタンジオン、４，５−オクタンジオン及び１−フェニル−１，２−プロパンジオンから選択することができる。カンファーキノンが、最も好ましいアルファ−ジケトン光開始剤である。好ましい実施態様によれば、重合性マトリックスは、０．０５〜５mol％の量でアルファ−ジケトン増感剤を含有する。
【００７１】
好ましくは、式（Ｉ）で示される化合物において、Ｍは、Ｓｉである。
【００７２】
例えば、式（ＩＩＩ）［式中、Ｒは、式（ＶＩ）を有し、式（ＶＩ）は対称である］で示される化合物は、下記構造式：
【化７】
2021517122.tif 000008
を有することができる。
【００７３】
例えば、式（ＩＩＩ）［式中、Ｒは、式（ＶＩ）（式中、Ｘは、結合、酸素原子又はＮＲ’基である）で示される基を表わし、Ｒ＊は、置換又は非置換ヒドロカルビル基を表わす］で示される化合物は、下記構造式：
【化８】
2021517122.tif 000009
を有することができる。
【００７４】
例えば、式（ＩＩＩ）［式中、Ｒは、式（ＶＩ）（式中、Ｒ＊は、トリヒドロカルビルシリル基を表わす）で示される基を表わす］で示される化合物は、下記構造式：
【化９】
2021517122.tif 000010
を有する。
【００７５】
例えば、式（ＩＩＩ）［式中、Ｍは、Ｓｉであり、Ｒは、置換又は非置換ヒドロカルビル基を表わす］で示される化合物は、下記構造式：
【化１０】
2021517122.tif 000011
を有することができる。
【００７６】
好ましくは、式（ＩＩＩ）で示される化合物は、以下：
【化１１】
2021517122.tif 000012
からなる群より選択される。式（ＩＩＩ）［式中、Ｍ＝Ｓｉ］で示される化合物が特に好ましい。
【００７７】
より好ましくは、式（ＩＩＩ）で示される化合物は、以下：
【化１２】
2021517122.tif 000013
からなる群より選択される。ここで、Ｍ＝Ｓｉであることが特に好ましい。
【００７８】
最も好ましくは、式（ＩＩＩ）で示される化合物は、tert−ブチル（tert−ブチルジメチルシリル）グリオキシラート（ＤＫＳｉ）である。
【００７９】
また、適切な光開始剤系は、典型的には、約３８０nm〜約１２００nmの機能波長範囲を有するホスフィンオキシドを含むこともできる。約３８０nm〜約４５０nmの機能波長範囲を有するホスフィンオキシドフリーラジカル開始剤の例は、アシル及びビスアシルホスフィンオキシド、例えば、ＵＳ第４，２９８，７３８号、同第４，３２４，７４４号及びＵＳ第４，３８５，１０９号並びにＥＰ第０１７３５６７号に記載されているものを含む。アシルホスフィンオキシドの具体例は、２，４，６−トリメチルベンゾイルジフェニルホスフィンオキシド、ビス（２，４，６−トリメチルベンゾイル）フェニルホスフィンオキシド、ジベンゾイルフェニルホスフィンオキシド、ビス（２，６−ジメトキシベンゾイル）フェニルホスフィンオキシド、トリス（２，４−ジメチルベンゾイル）ホスフィンオキシド、トリス（２−メトキシベンゾイル）ホスフィンオキシド、２，６−ジメトキシベンゾイルジフェニルホスフィンオキシド、２，６−ジクロロベンゾイルジフェニルホスフィンオキシド、２，３，５，６−テトラメチルベンゾイルジフェニルホスフィンオキシド、ベンゾイル−ビス（２，６−ジメチルフェニル）ホスホナート及び２，４，６−トリメチルベンゾイルエトキシフェニルホスフィンオキシドを含む。約３８０nm超〜約４５０nmの波長範囲で照射された場合、フリーラジカル開始が可能な市販のホスフィンオキシド光開始剤は、ビス（２，４，６−トリメチルベンゾイル）フェニルホスフィンオキシド（IRGACURE 819）、ビス（２，６−ジメトキシベンゾイル）−（２，４，４−トリメチルペンチル）ホスフィンオキシド（CGI 403）、ビス（２，６−ジメトキシベンゾイル）−２，４，４−トリメチルフェニルホスフィンオキシドと２−ヒドロキシ−２−メチル−１−フェニルプロパン−１−オンとの重量比２５：７５の混合物（IRGACURE 1700）、ビス（２，４，６−トリメチルベンゾイル）フェニルホスフィンオキシドと２−ヒドロキシ−２−メチル−１−フェニルプロパン−１−オンとの重量比１：１の混合物（DAROCUR 4265）及びエチル  ２，４，６−トリメチルベンジルフェニルホスフィナート（LUCIRIN LR8893X）を含む。典型的には、ホスフィンオキシド開始剤は、組成物の総重量に基づいて、触媒有効量、例えば、０．１重量％〜５．０重量％で組成物中に存在する。
【００８０】
適切な電子供与体化合物は、置換アミン、例えば、エチルジメチルアミノベンゾアート又はジメチルアミノベンゾニトリルを含む。
【００８１】
第三級アミン還元剤をアシルホスフィンオキシドと組み合わせて使用することができる。適切な芳香族三級アミンの例は、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、４−Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノン、エチル  ４−（Ｎ，Ｎ−ジメチルアミノ）ベンゾアート及びＮ，Ｎ−ジメチルアミノエチルメタクリラートを含む。脂肪族第三級アミンの例は、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリラート、Ｎ−メチルジエタノールアミンジメタクリラート、Ｎ−エチルジエタノールアミンジメタクリラート、トリエタノールアミンモノメタクリラート、トリエタノールアミンジメタクリラート及びトリエタノールアミントリメタクリラートを含む。
【００８２】
アミン還元剤は、組成物の全重量に基づいて、０．１重量％〜５．０重量％の量で組成物中に存在することができる。
【００８３】
さらに好ましい実施態様によれば、光開始剤は、下記式（ＶＩＩ）：
Ｒ７−Ｉ＋−Ｒ８Ａ−    （ＶＩＩ）
［式中、
Ｒ７とＲ８は、それぞれ独立して、有機部分を表わし、
Ａ−は、アニオンである］
で示されるヨードニウム化合物をさらに含む。
【００８４】
例えば、ジアリールヨードニウム塩は、（４−メチルフェニル）［４−（２−メチルプロピル）フェニル］ヨードニウムヘキサフルオロアンチモナート、（４−メチルフェニル）［４−（２−メチルプロピル）フェニル］ヨードニウムテトラフルオロボラート、ジフェニルヨードニウム（ＤＰＩ）テトラフルオロボラート、ジ（４−メチルフェニル）ヨードニウム（Ｍｅ２−ＤＰＩ）テトラフルオロボラート、フェニル−４−メチルフェニルヨードニウムテトラフルオロボラート、ジ（４−ヘプチルフェニル）ヨードニウムテトラフルオロボラート、ジ（３−ニトロフェニル）ヨードニウムヘキサフルオロホスファート、ジ（４−クロロフェニル）ヨードニウムヘキサフルオロホスファート、ジ（ナフチル）ヨードニウムテトラフルオロボラート、ジ（４−トリフルオロメチルフェニル）ヨードニウムテトラフルオロボラート、ＤＰＩヘキサフルオロホスファート、Ｍｅ２−ＤＰＩヘキサフルオロホスファート、ＤＰＩヘキサフルオロアルセナート、ジ（４−フェノキシフェニル）ヨードニウムテトラフルオロボラート、フェニル−２−チエニルヨードニウムヘキサフルオロホスファート、３，５−ジメチルピラゾリル−４−フェニルヨードニウムヘキサフルオロホスファート、ＤＰＩヘキサフルオロアンチモナート、２，２’−ＤＰＩテトラフルオロボラート、ジ（２，４−ジクロロフェニル）ヨードニウムヘキサフルオロホスファート、ジ（４−ブロモフェニル）ヨードニウムヘキサフルオロホスファート、ジ（４−メトキシフェニル）ヨードニウムヘキサフルオロホスファート、ジ（３−カルボキシフェニル）ヨードニウムヘキサフルオロホスファート、ジ（３−メトキシカルボニルフェニル）ヨードニウムヘキサフルオロホスファート、ジ（３−メトキシスルホニルフェニル）ヨードニウムヘキサフルオロホスファート、ジ（４−アセトアミドフェニル）ヨードニウムヘキサフルオロホスファート、ジ（２−ベンゾチエニル）ヨードニウムヘキサフルオロホスファート及びＤＰＩヘキサフルオロホスファートから選択することができる。
【００８５】
特に好ましいヨードニウム化合物は、ジフェニルヨードニウム（ＤＰＩ）ヘキサフルオロホスファート、ジ（４−メチルフェニル）ヨードニウム（Ｍｅ２−ＤＰＩ）ヘキサフルオロホスファート、ジアリールヨードニウムヘキサフルオロアンチモナート、（４−メチルフェニル）［４−（２−メチルプロピル）フェニル］ヨードニウムヘキサフルオロアンチモナート、（４−メチルフェニル）［４−（２−メチルプロピル）フェニル］ヨードニウムヘキサフルオロホスファート（Irgacure（登録商標）250、BASF SEから入手可能な市販品）、（４−メチルフェニル）［４−（２−メチルプロピル）フェニル］ヨードニウムテトラフルオロボラート、４−オクチルオキシフェニルフェニルヨードニウムヘキサフルオロアンチモナート、４−（２−ヒドロキシテトラデシルオキシフェニル）フェニルヨードニウムヘキサフルオロアンチモナート及び４−イソプロピル−４’−メチルジフェニルヨードニウムボラートを含む。
【００８６】
特に好ましい実施態様によれば、ヨードニウム化合物は、ＤＰＩヘキサフルオロホスファート及び／又は４−イソプロピル−４’−メチルジフェニルヨードニウムテトラキス（ペンタフルオロフェニル）ボラートである。
【００８７】
さらに好ましい実施態様によれば、光開始剤は、下記式（ＩＶ）：
Ｒ９Ｒ１０Ｒ１１Ｓ＋Ａ−    （４）
［式中、
Ｒ９、Ｒ１０及びＲ１１は、それぞれ独立して、有機部分を表わすか又はＲ９、Ｒ１０及びＲ１１のうちのいずれか２つが、それらが結合している硫黄原子と共に環状構造を形成しており、
Ａ−は、アニオンである］
で示されるスルホニウム化合物をさらに含む。
【００８８】
好ましいトリアリールスルホニウム塩は、Ｓ−（フェニル）チアントレニウムヘキサフルオロホスファート：
【化１３】
2021517122.tif 000014
である。
【００８９】
さらに好ましい実施態様によれば、光開始剤は、下記式（Ｖ）：
Ｒ１２Ｒ１３Ｒ１４Ｒ１５Ｐ＋Ａ−    （Ｖ）
［式中、
Ｒ１２、Ｒ１３、Ｒ１４及びＲ１５は、それぞれ独立して、有機部分を表わし、
Ａ−は、アニオンである］
で示されるホスホニウム化合物をさらに含む。
【００９０】
特に好ましいホスホニウム塩は、テトラアルキルホスホニウム塩、テトラキス−（ヒドロキシメチル）−ホスホニウム（ＴＨＰ）塩又はテトラキス−（ヒドロキシメチル）−ホスホニウムヒドロキシド（ＴＨＰＯＨ）塩である。ここで、テトラアルキルホスホニウム塩のアニオンは、ホルマート、アセタート、ホスファート、サルファート、フッ化物、塩化物、臭化物及びヨウ化物からなる群より選択される。
【００９１】
任意の重合性（メタ）アクリラート又は（メタ）アクリルアミド
本発明の歯科用印象材料は、さらに、組成物の総重量に基づいて、最大２０重量％ 重合性（メタ）アクリラート又は（メタ）アクリルアミドを含むことができる。
【００９２】
（メタ）アクリラート化合物は、メチルアクリラート、メチルメタクリラート、エチルアクリラート、エチルメタクリラート、プロピルアクリラート、プロピルメタクリラート、イソプロピルアクリラート、イソプロピルメタクリラート、２−ヒドロキシエチルアクリラート、２−ヒドロキシエチルメタクリラート（ＨＥＭＡ）、ヒドロキシプロピルアクリラート、ヒドロキシプロピルメタクリラート、テトラヒドロフルフリルアクリラート、テトラヒドロフルフリルメタクリラート、グリシジルアクリラート、グリシジルメタクリラート、ビスフェノールＡグリセロラートジメタクリラート（「ビス−ＧＭＡ」、ＣＡＳ−Ｎｏ．１５６５−９４−２）、４，４，６，１６（又は４，６，６，１６）−テトラメチル−１０，１５−ジオキソ−１１，１４−ジオキサ−２，９−ジアザヘプタデカ−１６−エン酸  ２−［（２−メチル−１−オキソ−２−プロペン−イル）オキシ］エチルエステル（ＣＡＳ  ｎｏ．７２８６９−８６−４）＿（ＵＤＭＡ）、グリセロールモノ−及びジ−アクリラート、例えば、１，３−グリセロールジメタクリラート（ＧＤＭ）、グリセロールモノメタクリラート及びジメタクリラート、エチレングリコールジアクリラート、エチレングリコールジメタクリラート、ポリエチレングリコールジアクリラート（ここで、エチレンオキシド繰り返し単位の数は、２〜３０で変動する）、ポリエチレングリコールジメタクリラート（ここで、エチレンオキシド繰り返し単位の数は、２〜３０で変動する）、特に、トリエチレングリコールジメタクリラート（「ＴＥＧＤＭＡ」）、ネオペンチルグリコールジアクリラート、ネオペンチルグリコールジメタクリラート、トリメチロールプロパントリアクリラート、トリメチロールプロパントリメタクリラート、ペンタエリスリトール及びジペンタエリトリトールのモノ−、ジ−、トリ−及びテトラアクリラート及びメタクリラート、１，３−ブタンジオールジアクリラート、１，３−ブタンジオールジメタクリラート、１，４−ブタンジオールジアクリラート、１，４−ブタンジオールジメタクリラート、１，６−ヘキサンジオールジアクリラート、１，６−ヘキサンジオールジメタクリラート、ジ−２−メタクリロイルオキシエチルヘキサメチレンジカルバマート、ジ−２−メタクリロイルオキシエチルトリメチルヘキサメチレンジカルバマート、ジ−２−メタクリロイルオキシエチルジメチルベンゼンジカルバマート、メチレン−ビス−２−メタクリロイルオキシエチル−４−シクロヘキシルカルバマート、ジ−２−メタクリルオキシエチル−ジメチルシクロヘキサンジカルバマート、メチレン−ビス−２−メタクリロイルオキシエチル−４−シクロヘキシルカルバマート、ジ−１−メチル−２−メタクリルオキシエチル−トリメチル−ヘキサメチレンジカルバマート、ジ−１−メチル−２−メタクリルオキシエチル−ジメチルベンゼンジカルバマート、ジ−１−メチル−２−メタクリルオキシエチル−ジメチルシクロヘキサンジカルバマート、メチレン−ビス−１−メチル−２−メタクリルオキシエチル−４−シクロヘキシルカルバマート、ジ−１−クロロメチル−２−メタクリルオキシエチル−ヘキサメチレンジカルバマート、ジ−１−クロロメチル−２−��タクリルオキシエチル−トリメチルヘキサメチレンジカルバマート、ジ−１−クロロメチル−２−メタクリルオキシエチル−ジメチルベンゼンジカルバマート、ジ−１−クロロメチル−２−メタクリルオキシエチル−ジメチルシクロヘキサンジカルバマート、メチレン−ビス−２−メタクリルオキシエチル−４−シクロヘキシルカルバマート、ジ−１−メチル−２−メタクリルオキシエチル−ヘキサメチレンジカルバマート、ジ−１−メチル−２−メタクリルオキシエチル−トリメチルヘキサメチレンジカルバマート、ジ−１−メチル−２−メタクリルオキシエチル−ジメチルベンゼンジカルバマート、ジ−１−メチル−２−メタクリルオキシエチル−ジメチルシクロヘキサンジカルバマート、メチレン−ビス−１−メチル−２−メタクリルオキシエチル−４−シクロヘキシルカルバマート、ジ−１−クロロメチル−２−メタクリルオキシエチル−ヘキサメチレンジカルバマート、ジ−１−クロロメチル−２−メタクリルオキシエチル−トリメチルヘキサメチレンジカルバマート、ジ−１−クロロメチル−２−メタクリルオキシエチル−ジメチルベンゼンジカルバマート、ジ−１−クロロメチル−２−メタクリルオキシエチル−ジメチルシクロヘキサンジカルバマート、メチレン−ビス−１−クロロメチル−２−メタクリルオキシエチル−４−シクロヘキシルカルバマート、２，２’−ビス（４−メタクリルオキシフェニル）プロパン、２，２’−ビス（４−アクリルオキシフェニル）プロパン、２，２’−ビス［（４−ヒドロキシ−３−メタクリルオキシ−フェニル）］プロパン、２，２’−ビス［（４（２−ヒドロキシ−３−メタクリルオキシ−フェニル）］プロパン、２，２’−ビス（４−メタクリルオキシエトキシフェニル）プロパン、２，２’−ビス（４−アクリルオキシエトキシフェニル）プロパン、２，２’−ビス（４−メタクリルオキシプロポキシフェニル）プロパン、２，２’−ビス（４−アクリルオキシプロポキシフェニル）プロパン、２，２’−ビス（４−メタクリルオキシジエトキシフェニル）プロパン、２，２’−ビス（４−アクリルオキシジエトキシフェニル）プロパン、２，２’−ビス［３（４−フェノキシ）−２−ヒドロキシプロパン−１−メタクリラート］プロパン及び２，２’−ビス［３（４−フェノキシ）−２−ヒドロキシプロパン−１−アクリラート］プロパンから選択することができる。
【００９３】
好ましい（メタ）アクリルアミドは、下記化合物
【化１４】
2021517122.tif 000015
2021517122.tif 000016
から選択することができる。
【００９４】
ビス−（メタ）アクリルアミド：下記構造式
【化１５】
2021517122.tif 000017
を有するＮ，Ｎ’−ジアリル−１，４−ビスアクリルアミド−（２Ｅ）−ブタ−２−エン（ＢＡＡＢＥ）及び下記構造式
【化１６】
2021517122.tif 000018
を有するＮ，Ｎ’−ジエチル−１，３−ビスアクリルアミド−プロパン（ＢＡＤＥＰ）が最も好ましい。
【００９５】
更なる成分
場合により、本発明の歯科用印象材料は、安定剤及び／又は顔料をさらに含むことができる。さらに、本発明の歯科用印象材料は、カチオン重合性モノマーをさらに含むことができる。
【００９６】
本明細書で使用する場合、「安定剤」という用語は、歯科用印象材料に含有される重合性化合物が保存中に自然重合するのを防止可能な任意の化合物を意味する。ただし、安定剤は、適用中の歯科用印象材料の意図される重合硬化を妨害せず又は妨げない。
【００９７】
例えば、安定剤は、ヒドロキノン、ヒドロキノンモノメチルエーテル、tert−ブチル−ヒドロキノン、tert−ブチルヒドロキシアニソール、プロピルガラート及び２，６−ジ−tert−ブチル−ｐ−クレゾールからなる群より選択される従来の安定剤であることができる。これらの従来の安定剤から、２，６−ジ−tert−ブチル−ｐ−クレゾールが好ましい。
【００９８】
本発明の歯科用印象材料は、組成物の総重量に基づいて、０．００１〜１重量％、好ましくは０．００５〜０．８重量％の量で安定剤を含有することができる。安定剤の量が、上記示された下限である０．００１を下回ると、歯科用印象材料の保存安定性が不十分になる場合がある。安定剤の量が少なすぎて、安定化効果が得られないためである。一方、安定剤の量が、上記最大閾値である１重量％を超えると、歯科用印象材料の適用性に悪影響を及ぼす場合がある。より多い量の安定剤は、適用中の歯科用印象材料の意図される重合硬化を妨害するか又は実質的に妨げることさえあるためである。
【００９９】
具体的な実施態様によれば、本発明の歯科用印象材料は、下記式（ＶＩ）
【化１７】
2021517122.tif 000019
［式中、
Ｋ＝カチオン重合性基
Ｒ２４＝有機部分
ｏ≧１］
で示される１つ以上のカチオン性重合性基を有する化合物を含むことができる。
【０１００】
好ましくは、Ｋは、ビニルエーテル基、ビニルエステル基、ビニルシロキサン基、エポキシド基、オキセタン基及びフラン基を表わす。
【０１０１】
より好ましくは、Ｋは、ビニルエーテル基及びビニルエステル基を表わし、最も好ましくは、Ｋは、ビニルエーテル基を表わす。
【０１０２】
好ましくは、Ｒ２４は、Ｏ、Ｓ、Ｓｉから選択される１〜１５個のヘテロ原子を含有することができ、Ｃ１−４アルキル基、Ｃ４−１０アリール基、Ｃ４−９ヘテロアリール基、ハロゲン原子、Ｃ１−４アルコキシ基、エステル基、チオエーテル基、シリル基及びシロキサン基から選択される１〜１５個の置換基により置換されていることができる、ｏ価のＣ１−３０ヒドロカルビル基を表わす。
【０１０３】
ヒドロカルビル基は、アルキル基、シクロアルキル基、シクロアルキルアルキル基、アリールアルキル基又はアリール基であることができる。
【０１０４】
アルキル基は、直鎖又は分枝鎖Ｃ１−３０アルキル基、典型的には、Ｃ１−６アルキル基であることができる。Ｃ１−６アルキル基についての例は、１〜６個の炭素原子、好ましくは、１〜４個の炭素原子を有する直鎖又は分枝鎖アルキル基、例えば、メチル、エチル、ｎ−プロピル、イソプロピル、ｎ−ブチル、イソブチル、ｓｅｃ−ブチル、tert−ブチル、ｎ−ペンチル、イソペンチル及びｎ−ヘキシルを含むことができる。
【０１０５】
シクロアルキル基は、Ｃ３−２０シクロアルキル基、典型的には、Ｃ３−８シクロアルキル基であることができる。シクロアルキル基の例は、３〜６個の炭素原子を有するもの、例えば、シクロプロピル、シクロブチル、シクロペンチル及びシクロヘキシルを含むことができる。
【０１０６】
シクロアルキルアルキル基は、４〜２０個の炭素原子を有することができ、１〜６個の炭素原子を有する直鎖又は分枝鎖アルキル基と、３〜１４個の炭素原子を有するシクロアルキル基との組み合わせを含むことができる。シクロアルキルアルキル基の例は、例えば、メチルシクロプロピル、メチルシクロブチル、メチルシクロペンチル、メチルシクロヘキシル、エチルシクロプロピル、エチルシクロブチル、エチルシクロペンチル、エチルシクロヘキシル、プロピルシクロプロピル、プロピルシクロブチル、プロピルシクロペンチル、プロピルシクロヘキシルを含むことができる。
【０１０７】
アリールアルキル基は、Ｃ７−２０アリールアルキル基、典型的には、１〜６個の炭素原子を有する直鎖又は分枝鎖アルキル基と、６〜１０個の炭素原子を有するアリール基との組み合わせであることができる。アリールアルキル基の具体例は、ベンジル基又はフェニルエチル基である。
【０１０８】
アリール基は、６〜１０個の炭素原子を有するアリール基を含むことができる。アリール基の例は、フェニル及びナフチルである。
【０１０９】
Ｒ２４のヒドロカルビルカルボニル基は、アシル基（Ｒ２５−（Ｃ＝Ｏ）−）［式中、有機残基Ｒ２５は、上記定義されたヒドロカルビル残基である］を表わす。
【０１１０】
好ましくは、ヒドロカルビルカルボニル基は、アリールカルボニル基、より好ましくは、ベンゾイル基である。
【０１１１】
好ましくは、Ｒ２４は、ハロゲン原子、Ｃ１−４アルコキシ基から選択される１〜３個の置換基により場合により置換されている、直鎖又は分岐鎖Ｃ１−６アルキル基及びフェニル又はベンゾイル基からなる群より選択される。
【０１１２】
好ましくは、ｏは、１〜４であり、より好ましくは、ｏは、２である。
【０１１３】
より好ましくは、反応性希釈剤は、式（ＸＩＩ）
【化１８】
2021517122.tif 000020
［式中、
Ｒ２６及びＲ２９は、同じか又は異なることができ、独立して、水素原子、Ｃ１−４アルキル基、ビニル基、ビニルシリル基、エポキシド基、オキセタン基、フラン基を表わし、
Ｒ２７とＲ２８は、同じか又は異なることができ、独立して、水素原子、Ｃ１−４アルキル基又はビニルエーテル基、ビニルエステル基、ビニルシロキサン基、エポキシド基、オキセタン基、フラン基を表わし、
Ｘ’は、酸素、硫黄又は炭素原子を表わし、
ｐは、１〜１０の整数を表わし、
ただし、少なくとも１つのカチオン重合性基が、式（ＸＩＩ）で示される化合物に存在するという条件である］
で示される化合物である。
【０１１４】
好ましい実施態様では、Ｘ’は、酸素原子を表わし、Ｒ２７は、水素原子又はメチル基を表わし、Ｒ２８は、水素原子を表わし、Ｒ２６及びＲ２９は、ビニル基を表わし、より好ましくは、Ｘ’は、酸素原子を表わし、Ｒ２７及びＲ２８は、水素原子を表わし、Ｒ２６及びＲ２８は、ビニル基を表わす。
【０１１５】
特に適切な反応性希釈剤は、エチレングリコールビニルエーテルである。
【０１１６】
本発明は、歯科用印象を製造するための方法を提供する。
【０１１７】
本方法は、本発明の硬化性歯科用印象材料を提供することを含む。
【０１１８】
さらに、本方法は、歯科構造物の印象を取ることをさらに含む。
【０１１９】
最後に、本発明の方法は、２００〜８００nmの範囲の波長を有する光により歯科用印象材料を硬化させることを含む。
【０１２０】
また、本発明は、歯科用印象の製造のための、本発明の光硬化性歯科用印象材料の使用も提供する。
【０１２１】
ここから、本発明を下記実施例に基づいてさらに実証するものとする。
【０１２２】
実施例
光開始系の発展を調査した化合物をスキーム１に与える。ラジカル重合に使用されたモノマーをスキーム２に与える。これらの化合物は全て市販されており、入手可能な最高純度で使用した。
【０１２３】
１）開始剤及び添加剤
【化１９】
2021517122.tif 000021
【０１２４】
２）シリコーンアクリラート（ラジカル重合）
スキーム２Ａ．例示的なラジカルモノマー（シリコーン−（メタ）アクリラート）
【化２０】
2021517122.tif 000022
【０１２５】
実施例１．シリコーンアクリラートのラジカル重合
ＤＫＳｉは、Ｓｉ原子を有する光開始剤であり、シリコーンへの優れた溶解性を示す。シリコーンアクリラートの重合を開始するために、カンファーキノン／アミン（及び場合により、ヨードニウム塩）又はＤＫＳｉ（及び場合により、アミン及びヨードニウム塩）に基づく異なる開始系を使用した（図１及び２）。注目すべきことに、優れた重合プロファイルが、青色光及び大気下でのＤＫＳｉ又はＣＱベースの開始系について得られ、それらの高い性能を示した。粘着性のないポリマーを得ることができる。注目すべきことに、ヨードニウム塩の存在は、高性能系には必要ない（ＣＱ／アミン対ＣＱ／アミン／ヨードニウムについて、図１Ｃを参照のこと）。大気下で、歯科用ＬＥＤ（λｍａｘ約４８０nm）について、厚さ１．４mmのサンプルでは、優れた最終変換率に達する。開始系（すなわち、ＣＱ又はＤＫＳｉ）なしでは、重合は起こらない。さらに、漂白特性が、ＤＫＳｉの存在下で優れていることが見出された。ウレタンアクリラート（ＵＤＭＡ）とシリコーンアクリラート（PRO21536）との幾つかのブレンドも、優れた光重合プロファイルをもたらすことができる（図２Ｂ）。
【０１２６】
実施例２．シリコーンアクリラート光重合についての青色光による硬化の深さ
実施例１に表わされたＣＱ又はＤＫＳｉベースの系では、シリコーンアクリラートの光重合について、優れた硬化の深さ（ＤｏＣ）（１〜２ｃｍ）を観察することができる（図３及び４）。充填剤（ＳＤＩガラス）の存在下でも、高ＤｏＣが得られる（図３Ｃ及び図４）。注目すべきことに、図５において、充填剤の存在下での光重合プロファイルは、優れている（２０秒未満の後に完全硬化）ことが見出された（非常に高い重合速度及び７０％超の最終アクリラート変換率）。
【０１２７】
実施例３．青色光光重合についての他のシリコーンアクリラート
注目すべきことに、優れた重合プロファイルが、シリコーンアクリラート中の他のモノマー又はオリゴマー（例えば、１，３−ビス（３−メタクリルオキシプロピル）テトラキス（トリメチルシロキシ）ジシロキサン又はメタクリロキシプロピル末端化ポリジメチルシロキサン−スキーム２）を使用したＤＫＳｉ又はＣＱベースの開始系について得られた。実際、青色光及び大気下で、優れた重合プロファイルが記録された（図６及び７）。粘着性のないポリマーを得ることができる。
【図１Ａ】
2021517122.tif 000025
【図１Ｂ】
2021517122.tif 000026
【図１Ｃ】
2021517122.tif 000027
【図２Ａ】
2021517122.tif 000028
【図２Ｂ】
2021517122.tif 000029
【図２Ｃ】
2021517122.tif 000030
【図３】
2021517122.tif 000031
【図４】
2021517122.tif 000032
【図５】
2021517122.tif 000033
【図６】
2021517122.tif 000034
【図７】
2021517122.tif 000035
【国際調査報告】
2021517122.tif 000036
2021517122.tif 000037
2021517122.tif 000038